(57)【要約】  板状、圧縮、球状の黒鉛を有する鋳鉄を製造するための接種剤に関するものである。前記接種剤は４０〜８０重量％の珪素、０．５〜５重量％のカルシウム及び／又はストロンチウム及び／又はバリウム、０〜１０重量％のセリウム及び／又はランタンなどの希土類、０〜５重量％のマグネシウム、５重量％未満のアルミニウム、０〜１０重量％のマンガン及び／又はジルコニウム、残余である鉄を含む粒子状フェロシリコン合金を含み、前記接種剤は、０．１〜１０重量％の粒子状酸化ビスマス、任意選択的な０．１〜１０重量％の一種以上の粒子状金属硫化物及び／又は一種以上の酸化鉄をさらに含み、前記粒子状酸化ビスマスは、前記フェロシリコン粒子に混合又はブレンドされるか、又は粒子状フェロシリコン粒子と同時に液体鋳鉄に加えられる。本発明は、更に、接種剤の製造のための方法に関する。【選択図】図３ａ
2019527765.tif 000002
【特許請求の範囲】
【請求項１】
板状、圧縮体、球状の黒鉛を有する鋳鉄を製造するための接種剤であって、４０〜８０重量％の珪素、０．５〜５重量％のカルシウム及び／又はストロンチウム及び／又はバリウム、０〜１０重量％の例えばセリウム及び／又はランタンなどの希土類、０〜５重量％のマグネシウム、５重量％以下のアルミニウム、０〜１０重量％のマンガン及び／又はチタン及び／又はジルコニウム、残余である鉄、及び、通常量の付随的不純物を含む粒子状フェロシリコン合金を含み、前記接種剤は前記接種剤全重量に対して、０．１〜１０重量％の粒子状酸化ビスマス、前記接種剤全重量に対して任意選択的な０．１〜１０重量％の一種以上の粒子状金属硫化物及び／又は一種以上の酸化鉄をさらに含み、前記粒子状酸化ビスマスは、前記フェロシリコン粒子に混合又はブレンドされるか、前記フェロシリコン合金粒子を被覆するか、又は前記粒子状フェロシリコン粒子と同時に液体粒子状鋳鉄に加えられる、接種剤。
【請求項２】
前記フェロシリコン合金は、４５〜６０重量％の珪素を含む、請求項１に記載の接種剤。
【請求項３】
前記フェロシリコン合金は、６０〜８０重量％の珪素を含む、請求項１に記載の接種剤。
【請求項４】
前記フェロシリコン合金は、０．５〜３重量％のカルシウム及び／又はストロンチウム及び／又はバリウムを含む、請求項１〜３の何れか一項に[A2]記載の接種剤。
【請求項５】
前記フェロシリコン合金は、０．５〜５重量％のアルミニウムを含む、請求項１〜４の何れか一項に記載の接種剤。
【請求項６】
前記フェロシリコン合金は、６重量％以下の希土類を含む、請求項１〜５の何れか一項に記載の接種剤。
【請求項７】
前記フェロシリコン合金は、６重量％以下のマンガン及び／又はチタン及び／又はジルコニウムを含む、請求項１〜６の何れか一項に記載の接種剤。
【請求項８】
前記フェロシリコン合金は、１重量％未満のマグネシウムを含む、請求項１〜７の何れか一項に記載の接種剤。
【請求項９】
前記接種剤は、０．２〜５重量％の粒子状酸化ビスマスを含む、請求項１〜８の何れか一項に記載の接種剤。
【請求項１０】
前記希土類は、セリウム及び／又はランタンである請求項１〜９の何れか一項に記載の接種剤。
【請求項１１】
前記接種剤が、前記粒子状フェロシリコンベース合金及び前記粒子状酸化ビスマス、及び任意選択的な前記粒子状金属硫化物及び／又は前記粒子状酸化鉄のブレンド又は混合物の形態である、請求項１〜１０の何れか一項に記載の接種剤。
【請求項１２】
前記接種剤が、前記粒子状フェロシリコンベース合金及び前記粒子状酸化ビスマス、及び任意選択的な前記粒子状金属硫化物及び／又は前記粒子状酸化鉄の混合物から作られる凝集体の形態である、請求項１〜１１の何れか一項に記載の接種剤。
【請求項１３】
前記接種剤が、前記粒子状フェロシリコンベース合金及び前記粒子状酸化ビスマス、及び任意選択的な前記粒子状金属硫化物及び／又は前記粒子状酸化鉄の混合物から作られるブリケットの形態である、請求項１〜１２の何れか一項に記載の接種剤。
【請求項１４】
前記粒子状フェロシリコンベース合金及び前記粒子状酸化ビスマス及び任意選択的な前記金属硫化物粒子及び／又は前記粒子状酸化鉄を別々だが同時に液体鋳鉄に加える、請求項１〜１３の何れか一項に記載の接種剤。
【請求項１５】
板状、圧縮体、球状の黒鉛を有する鋳鉄を製造するための接種剤を製造するための方法であり、４０〜８０重量％の珪素、０．５〜５重量％のカルシウム及び／又はストロンチウム及び／又はバリウム、０〜１０重量％のセリウム及び／又はランタンなどの希土類、０〜５重量％のマグネシウム、５重量％以下のアルミニウム、０〜１０重量％のマンガン及び／又はチタン及び／又はジルコニウム、残余である鉄、及び、通常量の付随的不純物を含む粒子状ベース合金を用意することと、前記粒子状ベース合金、接種剤全重量に対して０．１〜１０重量％の酸化ビスマス、任意選択的な接種剤全重量に対して０．１〜１０重量％の一種以上の金属硫化物及び／又は一種以上の酸化鉄を混合し、接種剤を製造することとを含む、方法。
【発明の詳細な説明】
【技術分野】
【０００１】
本発明は、板状、圧縮体、球状の黒鉛を有する鋳鉄を製造するためのフェロシリコンベース接種剤及び該接種剤の製造方法に関する。
【背景技術】
【０００２】
鋳鉄は、一般的に溶銑炉又は誘導炉において製造され、通常、２〜４％の炭素を含む。炭素は鉄と密接に混ぜ合わされ、凝固した鋳鉄において炭素が成す構造は、鋳鉄の特徴及び特性にとって非常に重要である。炭素が炭化鉄の形態を取る場合、鋳鉄は白鋳鉄と呼ばれ、硬くてもろい物理的特性を有する。ある種の応用において、それは望ましくない。炭素が黒鉛の形態をとる場合、鋳鉄は柔らかくて機械加工が可能であり、ねずみ鋳鉄と呼ばれる。
【０００３】
黒鉛は、板状、圧縮体、球状の形態で、鋳鉄内及びそれらの変性体において発生する場合がある。球状の形態は、最も強靭性がありかつ最も延性があるタイプの鋳鉄を製造する。
【０００４】
炭化鉄に対する黒鉛の量のみならず、黒鉛が取る形状、大きさ及びノジュール数密度（ｍｍ２当たりのノジュール数）も、鋳鉄が固形化する間、黒鉛の形成を促進する特定の添加物によって制御され得る。これらの添加物は接種剤と呼ばれ、鋳鉄への添加は接種と呼ばれる。液状の鉄から鉄製品を鋳造する際、鋳造物の薄い部分に炭化鉄が形成される危険が常に存在する。炭化鉄の形成は、鋳造物のより厚い部分のより遅い冷却と比較して、薄い部分が急速に冷えることによって行われる。鋳造物における炭化鉄の形成部[A1]は、この分野の取引間で「チル」と呼ばれる。チルの形成部は「チル深さ」を計量することによって定量化され、チルを防止してチル深さを減らすための接種剤の力は、接種剤の力を測定して比較する上で有用な方法である。
【０００５】
球状の黒鉛を含む鋳鉄において、接種剤の力は、鋳放し状態の球状黒鉛粒子の単位面積当たり、数密度でも通常測定される。球状黒鉛の単位面積当たりのより高い数密度は、接種又は黒鉛核形成の力が改良されたことを意味する。
【０００６】
延性がある鋳鉄における球状黒鉛の数密度を上昇させるだけでなく、チル深さを減らしてねずみ鋳鉄の機械処理適性を改善する接種剤の発見は、恒常的に必要である。
【０００７】
接種の正確な化学的性質とメカニズム、及び接種剤がなぜそのように機能するかについて完全に理解されていないため、多くの研究が、新しくかつ改良された接種剤を産業界へ提供することに注がれている。
【０００８】
カルシウム及び特定の他の元素が炭化鉄の形成を抑制して、黒鉛の形成を促進すると考えられている。大多数の接種剤は、カルシウムを含む。これらの炭化鉄抑制剤の添加は、通常フェロシリコン合金の添加によって容易になり、おそらく、最も広く使われているフェロシリコン合金は、７０〜８０％の珪素を含む高珪素合金、及び、４５〜５５％の珪素を含む低珪素合金である。
【０００９】
米国特許第３,５２７,５９７号は、約０．３５％未満のカルシウム及び５％以下のアルミニウムを含むシリコンベアリング接種剤に対する約０．１〜１０％のストロンチウムの添加によって、良好な接種力が得られるということを発見した。
【００１０】
バリウムがカルシウムと併せて用いられる場合、それら二つは一緒に働くことで、等価量のカルシウムより大幅にチルを縮小することは更に公知である。
【００１１】
炭化物形成の抑制は、接種剤の核特性に関連付けられる。核特性によって、接種剤によって形成される核の数が理解される。形成される核数が多ければ、増加した黒鉛ノジュール数密度をもたらし、そして接種効果を改善して、炭化物の抑制を改善する。更に、高い核形成速度は、接種後の溶融鉄の長期にわたる保持の間、接種効果の減退に対して、より良好な抵抗を与えることも可能である。
【００１２】
米国特許第４,４３２,７９３号は、Ｓｐｈｅｒｉｘ（登録商標）接種剤として販売されている、ビスマス、鉛及び／又はアンチモンを含有する接種剤を開示している。ビスマス、鉛及び／又はアンチモンが、高い接種力を有し、核数の増加をもたらすことは公知である。これらの元素は非球状化元素としても公知であり、鋳鉄におけるこれらの元素の増加は球状黒鉛構造の変性を引き起こすことも知られている。Ｓｐｈｅｒｉｘ（登録商標）は、０．００５％〜３％の希土類と、０．００５％から３％の金属元素（ビスマス、鉛及び／又はアンチモン）の１つを含むフェロシリコン合金である。
【００１３】
米国特許第５,７３３,５０２号によると、Ｓｐｈｅｒｉｘ（登録商標）接種剤は、合金が製造される時に、ビスマス、鉛及び／又はアンチモン収率を改善する若干のカルシウムを常に含み、これらの元素が鉄−珪素相において低い可溶性を呈するので、合金内で均質にこれらの元素の分散することを促進する。しかしながら、貯蔵されている間、製品は分解する傾向があり、粒度分布は微粒子量の増加に向かう傾向がある。粒度分布の減少は、接種剤の粒子境界で集められたカルシウム−ビスマス相の、大気水分によって生じる分解と関連付けられた。米国特許第５,７３３,５０２号においては、三元ビスマス−マグネシウム−カルシウム相と同様に、二元ビスマス−マグネシウム相が水によって攻撃されないことがわかった。この結果は、高珪素・フェロシリコン合金接種剤についてのみ達成されたが、低珪素ＦｅＳｉ接種剤については、貯蔵されている間、製品は分解した。このように、米国特許第５,７３３,５０２号による接種のためのフェロシリコンベース鉄合金は、重量％で０．００５〜３％の希土類、０．００５〜３％のビスマス、鉛及び／又はアンチモン、０．３〜３％のカルシウム及び０．３〜３％のマグネシウムを含み、Ｓｉ／Ｆｅ比は２より大きいものである。
【００１４】
Ｓｐｈｅｒｉｘ（登録商標）接種剤及び米国特許第５,７３３,５０２号に記載されている接種剤において、ビスマス金属は、フェロシリコンベース接種剤と合金になる。上記のように、ビスマスのフェロシリコン合金における可溶性は低い。このように、溶融フェロシリコンに対する添加ビスマス金属の収率は低く、これによりビスマス含有接種剤のコストが上昇する。更に、元素ビスマスの高密度のため、鋳造及び凝結の間、均質な合金を得ることは困難となる場合がある。他の問題点は、ＦｅＳｉベース接種剤の他の元素と比べて低溶解温度であることに起因するビスマス金属の揮発特性である。したがって、ビスマスを含有するＦｅＳｉベース接種剤合金を用意することは、かなり複雑であり費用がかかる。
【００１５】
国際特許公開ＷＯ９５／２４５０８から、鋳鉄接種剤が、増加した核形成速度を示すことは公知である。この接種剤は、カルシウム及び／又はストロンチウム及び／又はバリウムを含み、一種以上の金属酸化物の形態においてアルミニウムが４％未満かつ酸素が０．５〜１０％であるフェロシリコンベース接種剤である。しかしながら、国際特許公開ＷＯ９５／２４５０８によると、接種剤を用いて形成される核の数の再現性はかなり低いことが発見された。いくつかの例において、高核数は鋳鉄において形成されるが、他の例では、形成される核数はかなり低い。国際特許公開ＷＯ９５／２４５０８の接種剤は、上記の理由により、実際のところほとんど使用されていない。
【００１６】
国際特許公開ＷＯ９９／２９９１１から、国際特許公開ＷＯ９５／２４５０８の接種剤への硫黄の追加は、鋳鉄の接種において好ましい効果があり、核の再現性を増加させることは公知である。
【００１７】
国際特許公開ＷＯ９５／２４５０８及び国際特許公開ＷＯ９９／２９９１１において、酸化鉄（ＦｅＯ、Ｆｅ２Ｏ３及びＦｅ３Ｏ４）は、好適な金属酸化物である。これらの特許出願に記載の他の金属酸化物は、ＳｉＯ２、ＭｎＯ、ＭｇＯ、ＣａＯ、Ａｌ２Ｏ３、ＴｉＯ２及びＣａＳｉＯ３、ＣｅＯ２、ＺｒＯ２である。
【００１８】
本発明の目的は、上記の不利な点がないビスマスを含むＦｅＳｉベース接種剤を提供することにある。本発明の別の目的は、接種剤の製造において、従来技術の接種剤と比較して高ビスマス収率を有し、Ｆｅ／Ｓｉの比率がどんなものであっても分解しにくいＦｅＳｉベース接種剤を提供することである。更に別の目的は、Ｂｉ２Ｏ３の形態で接種剤に制御された量の酸素を意図的に導くことである。本発明のこれらの、そしてまた他の利点は、以下の説明において明らかであろう。
【先行技術文献】
【特許文献】
【００１９】
【特許文献１】米国特許第４,４３２,７９３号
【特許文献２】米国特許第５,７３３,５０２号
【特許文献３】国際特許公開ＷＯ９５／２４５０８
【特許文献４】国際特許公開ＷＯ９９／２９９１１
【発明の概要】
【００２０】
驚くべきことに、酸化ビスマス含有接種剤を鋳鉄に加える際、国際特許公開ＷＯ９９／２９９１１の接種剤への酸化ビスマスの添加が、結果として鋳鉄において著しくより高核数又は高ノジュール数密度になることが判明した。
【００２１】
第一態様によれば、本発明は、板状、圧縮体、球状の黒鉛を有する鋳鉄を製造する接種剤であって、４０〜８０重量％の珪素、０．５〜５重量％のカルシウム及び／又はストロンチウム及び／又はバリウム、０〜１０重量％のセリウム及び／又はランタンなどの希土類、０〜５重量％のマグネシウム、５重量％以下のアルミニウム、０〜１０重量％のマンガン及び／又はジルコニウム及び／又はチタン、残余である鉄、及び、通常量の付随的不純物を含む粒子状フェロシリコン合金を含み、前記接種剤は前記接種剤全重量に対して、０．１〜１０重量％の粒子状酸化ビスマス、前記接種剤全重量に対して任意選択的な０．１〜１０重量％の一種以上の粒子形態の金属硫化物及び／又は酸化鉄をさらに含み、前記粒子状酸化ビスマスは、前記フェロシリコン粒子に混合されているか、又は同時に粒子状フェロシリコン合金粒子を有する鋳鉄に加えられる、接種剤に関する。
【００２２】
第一態様によれば、フェロシリコン合金は、４５〜６０重量％の珪素を含む。
【００２３】
第二態様によれば、フェロシリコン合金は、６０〜８０重量％の珪素を含む。
【００２４】
第三態様によれば、フェロシリコン合金は、０．５〜３重量％のカルシウム及び／又はストロンチウム及び／又はバリウムを含む。
【００２５】
第四態様によれば、フェロシリコン合金は、０．５〜５重量％のアルミニウムを含む。
【００２６】
第五態様によれば、フェロシリコン合金は、６重量％以下の希土類を含む。ある態様において、希土類は、セリウム及び／又はランタンである。
【００２７】
第六態様によれば、フェロシリコン合金は、６重量％以下のマンガン及び／又はジルコニウム及び／又はチタンを含む。
【００２８】
第七態様によれば、接種剤は、接種剤の合計重量に基づき０．２〜５重量％の酸化ビスマスを含む。本発明による接種剤は、接種剤の合計重量に基づいて、０．５〜３．５重量％の粒子状酸化ビスマスを含むことができる。
【００２９】
第八態様によれば、接種剤は、粒子状フェロシリコンベース合金、粒子状酸化ビスマス及び任意選択的な金属硫化物粒子及び／又は粒子状酸化鉄の混合物の形態である。
【００３０】
第九態様によれば、接種剤は、粒子状フェロシリコンベース合金、粒子状酸化ビスマス及び任意選択的な金属硫化物粒子及び／又は粒子状酸化鉄の凝集混合物の形態である。
【００３１】
第十態様によれば、粒子状フェロシリコンベース合金、粒子状酸化ビスマス及び任意選択的な金属硫化物粒子及び／又は粒子状酸化鉄の混合物から作られるブリケットの形態である。
【００３２】
第十一態様によれば、粒子状フェロシリコン合金及び粒子状酸化ビスマス及び任意選択的な金属硫化物粒子及び／又は粒子状酸化鉄を別々だが同時に鋳鉄に加えられる。
【００３３】
第十二態様によれば、接種剤は、０．１〜５重量％、例えば、０．５〜３重量％の一種以上の金属硫化物及び／又は酸化鉄を含む。第十三態様によれば、接種剤は、金属硫化物又は酸化鉄を含まない。
【００３４】
第十四態様によれば、フェロシリコン合金は、１重量％未満のマグネシウムを含む。マグネシウムは、ＦｅＳｉベース合金において付随的不純物元素としてのみ存在してもよい。
【００３５】
驚くべきことに、酸化ビスマスを含有する本発明の接種剤は、当該接種剤を鋳鉄に加えると、ノジュール数密度の増加をもたらし、それにより、従来の接種剤と同じ量の本発明の接種剤を用いることによって、炭化鉄形成を大きく抑制することができる、又は、従来の接種剤を用いた場合よりも、少ない量の本発明の接種剤を用いることにより同じ程度に炭化鉄形成を抑制できることが明らかなになった。
【００３６】
第二の側面によれば、本発明は、板状、圧縮体、球状の黒鉛を有する鋳鉄を製造するための接種剤を製造するための方法に関するものであり、当該方法は、４０〜８０重量％の珪素、０．５〜５重量％のカルシウム及び／又はストロンチウム及び／又はバリウム、０〜１０重量％のセリウム及び／又はランタンなどの希土類、０〜５重量％のマグネシウム、５重量％以下のアルミニウム、０〜１０重量％のマンガン及び／又はチタン及び／又はジルコニウム、残余である鉄、及び、通常量の付随的不純物を含む粒子状ベース合金を用意することと、前述の粒子状ベース合金、接種剤全重量に対して０．１〜１０重量％の酸化ビスマス、任意選択的な接種剤全重量に対して０．１〜１０重量％の一種以上の金属硫化物及び／又は一種以上の酸化鉄を混合し、接種剤を製造することとを含む。
【００３７】
本方法の一態様によれば、粒子状酸化ビスマス及び任意選択的な粒子状金属硫化物及び／又は粒子状酸化鉄は、機械混合又はブレンドによって粒子状ＦｅＳｉベース合金と混合される。
【００３８】
本方法の別の態様によれば、粒子状酸化ビスマス、任意選択的な金属硫化物及び／又は粒子状酸化鉄は、ＦｅＳｉベース合金と機械混合又はブレンドされ、その後のバインダー、好ましくは珪素ナトリウム溶液を用いた圧縮により粉体混合物の凝集物になる。凝集物は、その後粉砕されて、必要な最終製品サイズに選別される。粉体混合物の凝集体は、添加された酸化ビスマスの粉体の分離を確実にし、任意選択的な添加粒子状金属酸化物及び粒子状金属硫化物は除去される。
【００３９】
本方法の第三態様によれば、粒子状酸化ビスマス及び任意選択的な金属硫化物粒子及び／又は粒子状酸化鉄が同時に粒子状ＦｅＳｉベース合金と共に液状鋳鉄に加えられる。
【００４０】
本方法の第四態様によれば、ＦｅＳｉベース合金は、４５〜６０重量％の珪素を含む。
【００４１】
本方法の第五様によれば、ＦｅＳｉベース合金は、６０〜８０重量％の珪素を含む。
【００４２】
本方法の第六態様によれば、ＦｅＳｉベース合金は、０．５〜３重量％のカルシウム及び／又はストロンチウム及び／又はバリウムをを含む。
【００４３】
本方法の第七態様によれば、ＦｅＳｉベース合金は、０．５〜５重量％のアルミニウムを含む。
【００４４】
本方法の第八態様によれば、ＦｅＳｉベース合金は、６重量％以下の希土類を含む。本方法の一つの態様において、希土類は、セリウム及び／又はランタンである。
【００４５】
本方法の第九態様によれば、ＦｅＳｉベース合金は、６重量％以下のマンガン及び／又はチタン及び／又はジルコニウムを含む。
【００４６】
本方法の第十態様によれば、接種剤は、接種剤の合計重量に基づいて、０．２〜５重量％の粒子状酸化ビスマスを含む。本発明の接種剤は、接種剤の合計重量に基づいて、例えば０．５〜３．５重量％の酸化ビスマスを含むことができる。
【００４７】
本方法の第十一態様によれば、接種剤は、接種剤の合計重量に基づいて、一種以上の金属硫化物及び／又は酸化鉄を０．１〜５重量％、例えば０．５〜３重量％含む。第十二態様において、接種剤は、金属硫化物又は酸化鉄を含まない。
【００４８】
本方法の第十三態様によれば、フェロシリコン合金は、１重量％未満のマグネシウムを含む。マグネシウムは、ＦｅＳｉベース合金の偶発的な不純物元素としてのみ、存在することができる。
【図面の簡単な説明】
【００４９】
【図１】鋳鉄用試験棒を示す図である。
【図２】鋳鉄サンプルのノジュール数密度を示す図である。
【図３ａ】本発明による接種剤；Ｂｉ２Ｏ３粉体で被覆されたＦｅＳｉのＳＥＭ写真を示す。Ｂｉ２Ｏ３は、白粒子として見える。
【図３ｂ】本発明による接種剤；Ｂｉ２Ｏ３粉体で被覆されたＦｅＳｉのＳＥＭ写真を示す。Ｂｉ２Ｏ３は、白粒子として見える。
【発明を実施するための形態】
【００５０】
球状の黒鉛を有する鋳鉄を製造するための製造方法において、鋳鉄溶融物は、接種剤処理の前にＭｇ−ＦｅＳｉ合金を慣例的に用いることにより、通常ノジュール化処理される。黒鉛が沈殿し、成長する時、ノジュール化処理は、黒鉛の形態をフレーク状からノジュールに変える目的を有する。これが行われる方法は、界面黒鉛／溶融物の界面エネルギーを変えることによるものである。ＭｇとＣｅは、界面エネルギーを変える元素であり、ＭｇがＣｅよりも効果的であることが知られている。Ｍｇがベース鉄の溶融物に加えられるときに、Ｍｇは酸素及び硫黄と最初に反応する。それは、ノジュール化効果を有するであろう「遊離マグネシウム」のみである。ノジュール化反応は、攪拌をもたらし、激しいものであり、表面に浮遊するスラグを生成する。反応の激しさは、黒鉛の核生成サイトの大部分が既に溶解しており（原料物質によって導入される）、その他の含有物は、トップのスラグの一部であり、除去される。しかしながら、ノジュール化処理の間に製造される若干のＭｇＯとＭｇＳ含有物は、まだ溶融状態であろう。これらの含有物は、それ自体としては良い核生成サイトではない。
【００５１】
接種剤の第一の機能は、黒鉛の核生成サイトの導入によって炭化物の形成を阻むことである。核生成サイトを導入することに加え、接種剤は、Ｃａ、Ｂａ又はＳｒを有する層を接種剤に加えることによって、ノジュール化処理の間に形成されたＭｇＯ及びＭｇＳ含有物を核生成サイトに変換する。
【００５２】
本発明によれば、粒子状ＦｅＳｉベース合金は、４０〜８０重量％のＳｉを含むべきである。ＦｅＳｉベース合金は、６０〜８０％の珪素を含む高珪素合金、又は４５〜６０％の珪素を含む低珪素合金でもよい。ＦｅＳｉベース合金は、接種剤として従来の範囲内にある粒子径を有するべきであり、例えば、０．２〜６ｍｍである。
【００５３】
本発明によれば、粒子状ＦｅＳｉベース合金は、０．５〜５重量％のＣａ及び／又はＳｒ及び／又はＢａを含む。より高い量のＣａ、Ｂａ及び／又はＳｒの使用は、接種剤の性能を減らし、スラグ形成を増加させ、コストを上昇させる場合がある。ＦｅＳｉベース合金中のＣａ及び／又はＳｒ及び／又はＢａの量は、０．５〜３重量％であり得る。
【００５４】
ＦｅＳｉベース合金は、１０重量％以下の希土類（ＲＥ）を含むことができる。ＲＥは例えばＣｅ及び／又はＬａにすることができる。ＲＥの量が６重量％以下であるときに、良好な接種剤性能を達成することができる。ＲＥの量は、好ましくは少なくとも０．１重量％でなければならない。好ましくは、ＲＥは、Ｃｅ及び／又はＬａである。
【００５５】
溶融物（破壊的元素とも呼ばれる）中に存在するＢｉのような少量の元素の存在は、マグネシウムが所望のノジュール化効果を有することを防止するであろう。この悪い影響は、Ｃｅを用いて中和することができる。接種剤と共にＢｉ２Ｏ３を導入することは、溶融物及び「遊離」Ｍｇにおいて周辺のＭｇ包含浮遊物を有する既存システムに反応物を加えることである。これは激しい反応でなく、そして、Ｂｉ収率（溶融物中にあるＢｉ／Ｂｉ２Ｏ３）は高いと思われる。接種剤が、接種剤の合計重量に基づいて粒状Ｂｉ２Ｏ３の０．２〜５重量％を含むときに、良好な接種効果も観察される。粒状Ｂｉ２Ｏ３の量は、いくつかの態様において、接種剤の合計重量に基づき、例えば、約０．５〜約３．５重量％にすることができる。
Ｂｉ２Ｏ３粒子は小さい粒子サイズ、すなわちミクロ径（例えば、１〜１０μｍ）に設定すべきであり、それにより、鋳鉄溶融物に導入したときに、Ｂｉ２Ｏ３粒子がとても早く溶融する、又は、融解する。有利な点として、Ｂｉ２Ｏ３粒子は、鋳鉄溶融物に接種剤を加える前に、粒子状ＦｅＳｉベース合金と混合される。図３は、Ｂｉ２Ｏ３粒子がＦｅＳｉ合金粒子と混合されている本発明の接種剤を示す。Ｂｉ２Ｏ３粒子は、白粒子として見える。Ｂｉ２Ｏ３粒子とＦｅＳｉベース合金粒子を混合させるなら、安定した均質の接種剤をもたらす。以下の実施例は、接種剤を鋳鉄に加えるときに、ＦｅＳｉベース合金粒子にＢｉ２Ｏ３粒子を加えることは、増加したノジュール数密度になり、所望の接種効果を達成するのに必要な接種剤の量を減らすことを示す。
【実施例】
【００５６】
２つの鋳鉄溶融物Ｐ及びＱは、タンディッシュ蓋取鍋における鋳鉄の重量に基づいて１．０５重量％のＭｇＦｅＳｉノジュール化合金で処理された。ＭｇＦｅＳｉノジュール化合金は、重量で以下の組成を有していた：５．８％のＭｇ、１％のＣａ、１％のＲＥ、０．７％のＡｌ、４６％のＳｉ、残りは鉄である。
【００５７】
Ｍｇ処理済鋳鉄溶融物はＰ及びＱを、フェロシリコンに接種した。接種剤Ａは、７１．８重量％のＳｉ、１．０７重量％のＡｌ、０．９７重量％のＣａ、１．６３重量％のＣｅを含み、残りは鉄と通常の量の偶発的な不純物である。粒子形態の酸化ビスマス、粒状形態の硫化鉄及び粒状形態の酸化鉄の様々な量を接種剤Ａに加え、異なる接種材料の均質な混合物を得るために機械的に混合した。
【００５８】
比較目的のために、同じ鋳鉄溶融物を、酸化鉄及び／又は硫化鉄（従来技術）だけが加えられた接種剤Ａに接種した。
【００５９】
最終的な鋳鉄の化学組成は、３．５〜３．７重量％のＣ、２．３〜２．５重量％のＳｉ、０．２９〜０．３０重量％のＭｎ、０．００９〜０．０１１重量％のＳｉ、０．０４０〜０．０５０重量％のＭｇであった。
【００６０】
ＦｅＳｉベース合金への酸化ビスマス、酸化鉄及び硫化鉄の添加量を表１に示す。酸化ビスマス、酸化鉄及び硫化鉄の量は、接種剤の合計重量に基づく。
【表１】
2019527765.tif 000003
【００６１】
様々な接種剤を、鋳鉄溶融物Ｐ及びＱに０．２重量％の量で加えた。接種済鋳鉄を、２８ｍｍの直径の円筒状試験棒サンプルに注入した。各試験から得た１本の試験棒における微細構造を調査した。図１に示される位置２において試験棒を切断し、準備して、画像分析によって評価した。ノジュール数密度（ノジュール数／ｍｍ２）を決定した。結果を図２に示す。
【００６２】
図２から分かるように、本発明によれば、従来の接種剤Ｐ１、Ｐ４、Ｑ３、Ｑ４で処理した鋳鉄と比較して、Ｂｉ２Ｏ３含有接種剤Ｐ２、Ｐ３、Ｑ１、Ｑ２、Ｑ５及びＱ６で処理した鋳鉄は、より高いノジュール数密度を示すという点で、結果は非常に重要な傾向を示す。
【００６３】
本発明の好ましい実施形態を説明してきたが、その概念を組み込んだ他の実施形態を使用できることは当業者には明らかである。上記及び添付の図面に示される本発明のこれら及びその他の実施例は、例示のためのみに意図されるものであり、本発明の実際の範囲は、特許請求の範囲から決定されるべきものである。
【図１】
2019527765.tif 000004
【図２】
2019527765.tif 000005
【図３ａ】
2019527765.tif 000006
【図３ｂ】
2019527765.tif 000007
【国際調査報告】
2019527765.tif 000008
2019527765.tif 000009